(57)【要約】【課題】  窒化物半導体基板と良好なオーミック接触する基板電極を備えた窒化物半導体素子、及びアロイさせることなく窒化物半導体基板とオーミック接触させることができる耐熱性に優れた非アロイ電極を備えた信頼性の高い窒化物半導体素子を提供する。【解決手段】  少なくとも一方の主面に電極が形成された基板を含んでなる窒化物半導体素子であって、基板が窒化物半導体基板であり、基板の表面は電極が形成された第一領域と電極が形成されていない第二領域とを有し、第一領域における基板表面近傍は、第二領域の表面近傍より高い濃度で第１のｎ型不純物を有する。【選択図】図１Ａ
2005268769.tif 000002
【特許請求の範囲】
【請求項１】
少なくとも一方の主面に電極が形成された基板を含んでなる窒化物半導体素子であって、
前記基板が窒化物半導体基板であり、
前記基板の表面は電極が形成された第一領域と電極が形成されていない第二領域とを有し、
前記第一領域における基板表面近傍は、第二領域の表面近傍より高い濃度で第１のｎ型不純物を有することを特徴とする窒化物半導体素子。
【請求項２】
少なくとも一方の主面に電極が形成された基板を含んでなる窒化物半導体素子であって、
前記基板が窒化物半導体基板であり、
電極が形成された基板の表面近傍は、その表面近傍より深い位置より高い濃度で第１のｎ型不純物を有することを特徴とする窒化物半導体素子。
【請求項３】
前記窒化物半導体基板は、ｎ型導電性を有する請求項１又は２記載の窒化物半導体素子。
【請求項４】
前記窒化物半導体基板は、前記第１のｎ型不純物とは異なる第２のｎ型不純物を含有している請求項請求項１〜３のうちのいずれか１つに記載の窒化物半導体素子。
【請求項５】
前記第２のｎ型不純物は、酸素である請求項４記載の窒化物半導体素子。
【請求項６】
前記第２のｎ型不純物は、前記一方の主面に平行な面内において不均一に分布する請求項４又は５記載の窒化物半導体素子。
【請求項７】
前記第１のｎ型不純物は、珪素である請求項１〜６のうちのいずれか１つに記載の窒化物半導体素子。
【請求項８】
前記電極は、前記基板に接する層として、バナジウム（Ｖ）、タングステン（Ｗ）、モリブデン（Ｍｏ）、クロム（Ｃｒ）、ジルコニウム（Ｚｒ）、ニオブ（Ｎｂ）、ハフニウム（Ｈｆ）、タンタル（Ｔａ）、チタン（Ｔｉ）からなる群から選択される少なくとも１種の金属を含む第一層を有する請求項１〜７のうちのいずれか１つに記載の窒化物半導体素子。
【請求項９】
前記電極はさらに前記第一層上に第二層を有し、該第二層は、前記第一層よりも膜厚が大きいと共に、アルミニウム（Ａｌ）、タングステン（Ｗ）、モリブデン（Ｍｏ）、白金族元素{白金（Ｐｔ）、パラジウム（Ｐｄ）、ロジウム（Ｒｈ）、ルテニウム（Ｒｕ）、オスミウム（Ｏｓ）、イリジウム（Ｉｒ）}からなる群から選択される少なくも１種であってかつ前記第一層と異なる金属を有している請求項８記載の窒化物半導体素子。
【請求項１０】
前記一方の主面に対向する他方の主面に、複数の窒化物半導体層が積層されてなる素子構造を有する請求項１〜９のうちのいずれか１つに記載の窒化物半導体素子。
【請求項１１】
窒化物半導体基板の製造方法において、前記基板は２つの主面を有し、前記基板の一方の主面を研磨する研磨工程と、該研磨された前記一方の主面をドライエッチングするエッチング工程とを具備し、
前記ドライエッチングの活性種若しくは雰囲気ガスとして、ＩＶ族元素およびＶＩ族元素からなる群から選ばれた少なくとも１種を含む窒化物半導体基板の製造方法。
【請求項１２】
前記研磨工程において、機械的研磨の後に化学的機械研磨をすることを含む請求項１１記載の窒化物半導体基板の製造方法。
【請求項１３】
前記エッチング工程の前に、前記基板の一方の主面と対向する他方の主面に窒化物半導体層を積層して素子構造体を形成する工程と、該素子構造体に少なくとも電極を形成する工程とを含む請求項１１または１２に記載の窒化物半導体基板の製造方法。
【請求項１４】
前記素子構造体に電極を形成する工程において、熱処理してオーミック接触させることを含む請求項１３に記載の窒化物半導体基板の製造方法。
【請求項１５】
前記素子構造体に電極を形成する工程の前に、ドライエッチングされた前記一方の主面を酸性又はアルカリ性の水溶液に浸漬する工程を含む請求項１３または１４にいずれか１つに記載の窒化物半導体基板の製造方法。
【請求項１６】
前記エッチング工程の前に、前記基板の一方の主面と対向する他方の主面に窒化物半導体層を積層して素子構造体を形成する工程と、該素子構造体に少なくもと電極を形成する工程とを含む請求項１１乃至１５のいずれか１つに記載の窒化物半導体素子。
【請求項１７】
第１主面と第２主面を有する窒化物半導体基板を含んでなる窒化物半導体素子の製造方法において、
前記第２主面をドライエッチングするエッチング工程と、
該エッチングされた第２主面にオーミック接触する電極を設ける電極形成工程とを具備し、
前記エッチング工程において、ドライエッチングの活性種若しくは雰囲気ガスとしてＩＶ族元素およびＶＩ族元素からなる群から選ばれた少なくとも１種を含む窒化物半導体素子の製造方法。
【請求項１８】
前記エッチング工程の前に、前記第２主面を研磨する研磨工程を含み、該研磨工程は、機械的な研磨の後に化学的機械研磨をすることを含む請求項１７に記載の窒化物半導体素子の製造方法。
【請求項１９】
前記エッチング工程の前に、前記基板の第１主面に窒化物半導体層を積層して素子構造体を形成する工程と、該素子構造体に少なくもと電極を形成する工程とを含む請求項１７または１８に記載の窒化物半導体素子の製造方法。
【請求項２０】
前記素子構造体に電極を形成する工程において、熱処理してオーミック接触させることを含む請求項１９に記載の窒化物半導体素子の製造方法。
【請求項２１】
前記素子構造体に電極を形成する工程の前に、ドライエッチングされた前記第２主面を酸性又はアルカリ性の水溶液に浸漬する工程を含む請求項１９または２０にいずれか１つに記載の窒化物半導体素子の製造方法。
【請求項２２】
前記エッチング工程の前に、前記基板の第１主面に窒化物半導体層を積層して素子構造体を形成する工程と、該素子構造体に少なくもと電極を形成する工程とを含む請求項１７乃至２１のいずれか１つに記載の窒化物半導体素子。
【発明の詳細な説明】
【技術分野】
【０００１】
本発明は、窒化物半導体素子及び窒化物半導体基板の製造方法、並びに窒化物半導体素子の製造方法に関し、特に、電極が形成された窒化物半導体素子、窒化物半導体基板及びそれらの製造方法に関する。
【背景技術】
【０００２】
近年、ＧａＮ基板などの窒化物半導体基板が製造されるようになり、その窒化物半導体基板に電極を設ける方法として、様々な方法が提案されている。例えば、特許文献１、２では、研磨処理による損傷領域をドライエッチングで除去する際に、そのエッチングの活性種に特徴があるものなどが提案されている。
【特許文献１】特開２００３−３４７６６０号公報
【特許文献２】特開２００４−６７１８号公報
【発明の開示】
【発明が解決しようとする課題】
【０００３】
しかしながら、従来のドライエッチングを用いた方法では、エッチング処理された基板面に設けられる電極は、熱処理されて初めてオーミック接触が達成されるものであり、耐熱性、信頼性に課題があり、熱処理されない非アロイの電極では十分なオーミック接触を達成することが困難であった。耐熱性が良好でないと、基板に対向配置された電極の基板側電極をヒートシングなどのサブマウントに実装する際の熱処理で電極特性が悪化する問題があり、基板に対向電極が設けられた素子の特徴を生かすことが困難であった。また、素子動作中の動作熱でオーミック性が悪化し、素子の信頼性が低下して、長寿命化の妨げとなっていた。
【０００４】
そこで、本発明は、窒化物半導体基板と良好なオーミック接触する基板電極を備えた窒化物半導体素子を提供することを目的とする。
また、本発明は、アロイさせることなく窒化物半導体基板とオーミック接触させることができる耐熱性に優れた非アロイ電極を備えた信頼性の高い窒化物半導体素子を提供することを目的とする。
【課題を解決するための手段】
【０００５】
以上の目的を達成するために、本発明に係る第１の窒化物半導体素子は、少なくとも一方の主面に電極が形成された基板を含んでなる窒化物半導体素子であって、前記基板が窒化物半導体基板であり、前記基板の表面は電極が形成された第一領域と電極が形成されていない第二領域とを有し、前記第一領域における基板表面近傍は、第二領域の表面近傍より高い濃度で第１のｎ型不純物を有することを特徴とする。
【０００６】
また、本発明に係る第２の窒化物半導体素子は、少なくとも一方の主面に電極が形成された基板を含んでなる窒化物半導体素子であって、前記基板が窒化物半導体基板であり、電極が形成された基板の表面近傍は、その表面近傍より深い位置より高い濃度で第１のｎ型不純物を有することを特徴とする。
【０００７】
さらに、本発明に係る第１と第２の窒化物半導体素子において、前記電極は、前記基板に接する層として、バナジウム（Ｖ）、タングステン（Ｗ）、モリブデン（Ｍｏ）、クロム（Ｃｒ）、ジルコニウム（Ｚｒ）、ニオブ（Ｎｂ）、ハフニウム（Ｈｆ）、タンタル（Ｔａ）、チタン（Ｔｉ）からなる群から選択される少なくとも１種の金属を含む第一層を有することが好ましい。
【発明の効果】
【０００８】
本発明に係る第１又は第２の窒化物半導体素子によれば、前記電極が形成される第一領域又は表面近傍が、他の部分に比較して高い濃度で第１のｎ型不純物を有しているので、窒化物半導体基板と良好なオーミック接触する基板電極を備えた窒化物半導体素子を提供することができる。
また、前記電極を、前記基板に接する層として、バナジウム（Ｖ）、タングステン（Ｗ）、モリブデン（Ｍｏ）、クロム（Ｃｒ）、ジルコニウム（Ｚｒ）、ニオブ（Ｎｂ）、ハフニウム（Ｈｆ）、タンタル（Ｔａ）、チタン（Ｔｉ）からなる群から選択される少なくとも１種の金属を含む第一層を有するものとすることにより、アロイさせることなく窒化物半導体基板とオーミック接触させることができる耐熱性に優れた非アロイ電極を備えた信頼性の高い窒化物半導体素子を提供することができる。
【発明を実施するための最良の形態】
【０００９】
以下、図面を参照しながら、本発明に係る実施の形態について説明する。
【００１０】
実施の形態１．
本発明に係る実施の形態１の基板電極構造は、少なくとも一方の主面に電極が形成された窒化物半導体基板に係る基板電極構造であり、その窒化物半導体基板の一方の主面における表面近傍の第１のｎ型不純物濃度が、それより深い領域の第１のｎ型不純物濃度より大きくなるように設定されたことを特徴とするものである。
このように、実施の形態１の基板電極構造では、電極が形成される表面近傍に高濃度に第１のｎ型不純物が配置、含有され、それ以外の例えば、それより深い他方の主面側には、低濃度若しくは無添加になるように第１のｎ型不純物を分布させることにより、良好なオーミック接触の達成する一方、不純物添加による結晶性悪化を回避している。
【００１１】
具体的には、図１Ａ、図１Ｂに示すように、実施の形態１の基板電極構造において、窒化物半導体基板１の一方の主面の表面近傍には、第１のｎ型不純物濃度が、それより深い領域より大きくなるように設定された電極形成表面層１１が形成され、その上に電極２が形成されている。
ここで、図１Ａ，図１Ｂにおいて、符号１ｃを付して示す部分は、窒化物半導体基板に特有の製造方法に起因して生じた、比較的欠陥が多く、表面における極性が反転した部分であり、通常、この部分を避けて電極が形成される。
【００１２】
以下、本発明に係る実施の形態１の基板電極構造の製造方法について説明する。
本実施の形態１の基板電極構造は、窒化物半導体基板１の一方の主面を研磨する研磨工程と（図２Ｂ）、その研磨された基板表面をドライエッチングするエッチング工程（図２Ｃ）とを具備し、そのエッチング工程において、ドライエッチングの活性種若しくは雰囲気ガスとして珪素（Ｓｉ）、酸素（Ｏ）、セレン（Ｓｅ）などのＩＶ族、ＶＩ族の少なくとも１種を含む製造方法により作製される。
特に、本製造方法によれば、研磨工程の後に、電極形成を容易にするエッチング工程として上述の特有の活性種若しくは雰囲気ガスを有することで、好適な特性を有する電極が基板上に形成される。
各工程の詳細を以下に示す。
【００１３】
（窒化物半導体基板１を準備）
本製造方法では、まず、窒化物半導体基板１を準備する（図２Ａ）。
本発明に用いられる窒化物半導体基板１として、ＧａＮ、ＡｌＮなどがあり、特にＧａＮが好適に用いられる。ＧａＮ基板の作成方法として、様々なものがあるが、気相成長法により窒化物半導体と異なる材料の異種基板上に、ＥＬＯ法、選択成長法などにより、結晶欠陥（貫通転位）を全体的、選択的に低減させた窒化物半導体層を成長後に、成長基板として用いた異種基板を除去、剥離して、単体窒化物半導体基板を取り出す。このようにして作製された窒化物半導体基板が、本発明に好適に用いられる。
以上のように基板から取り出される窒化物半導体基板の他に、ＣＺ法、ベルヌイ法、キロプロス法、水熱法、フラックス法などのような結晶育成法により形成される窒化物半導体基板（バルク単結晶）を用いても良い。
【００１４】
上述のように、窒化物半導体基板１として、ＥＬＯ法、選択成長法により作製されるが、この方法で作製された窒化物半導体基板１は、結晶欠陥、貫通転位密度が面内で周期的に分布する場合（例えば、図１Ａ，１Ｂにおいて、１ｃの符号を付して模式的に示す部分が、結晶欠陥の多い部分、貫通転位密度の高い部分）があり、また、その成長方法によっては、窒化物半導体結晶のＮ極性とＧａ極性とが面内で分布した物もある（例えば、図１Ａにおいて部分１ｃの表面が他の部分と極性が反転している）。また、本発明において、好ましくは、電極が形成される基板面（一方の主面）、若しくは一方の主面の少なくとも電極形成領域は、低欠陥密度領域、低転位密度領域とすることが好ましい。しかしながら、上記低転位密度領域に素子構造、少なくとも素子構造の素子動作部が配置されることでも、良好な素子とできるので、基板電極は、このような転位密度が異なる領域に跨って形成することもできる。
異種基板を用いるＥＬＯ法（Epitaxial lateral overgrowth）、選択成長法により得られる単体基板の具体例としては、基板上の一部、例えばマスクの開口部、島状の窒化物半導体領域、から選択的に成長させることで横方向成長により層状の窒化物半導体を得る。このような場合には、選択的な成長部と横方向成長の会合部において、貫通転位が集中する貫通転位、結晶欠陥の高密度領域が形成され、他の低密度領域が素子構造部形成に好適に使用される。
その他に、基板上に成長させた凸状、ドメイン領域の窒化物半導体の結晶面の側面（ファセット面）を埋めるように結晶成長させて、貫通転位を曲げたり、閉塞させたりして、貫通転位、結晶欠陥を低減させた窒化物半導体層を基板とすることもできる。
このような成長形態で得られる窒化物半導体基板は、上述したように、結晶欠陥密度、貫通転位密度、が周期的、非周期的な面内分布のものとなる。
【００１５】
上述の単体基板の場合には、剥離面（分離面）側と成長面側の主面を有し、この成長面側の方がＧａ極性面となるため、その面が窒化物半導体の成長に好ましいことから、その成長面側（基板の他方の主面、第１の主面）を素子構造の形成面側として、それに対向する面側を基板電極の形成面側１１（基板の一方の主面、第２の主面）とすることが好ましい。
そのため、本発明において、好ましくは、基板の素子構造を形成する面を、窒化物半導体を成長させるのに適したＣ面のＧａ極性面、（０００１）として、電極を形成する一方の主面はＣ面のＮ極性面、（０００−１）とする。尚、本明細書において、面指数を表わす括弧内のバー（−）は、後ろの数字の上に付すべきバーを表わすものとする。
このように、Ｎ極性面は、Ｇａ極性面に比して通常電極形成においてそのオーミック性に劣る傾向にあるが、本発明では、これを克服して良好な電極接触が得られる。
また、通常窒化物半導体基板において、ｃ軸配向された基板は、上記（０００１）のＣ面のＧａ極性面（ＩＩＩ族元素の極性面、カチオン面）を成長表面側とした場合には、それに対向する面（剥離面・除去面）側、すなわち本発明においてエッチングされる基板の一方の主面（第２の主面）側、では、逆の極性面となるＮ極性面（Ｖ族元素の極性面、カチオン面）となる。また、窒化物半導体基板面の面方位に依存するため、Ｃ面基板のような一方の極性面と成らない場合もある。
【００１６】
また、窒化物半導体基板１は、ｎ型導電性を付与すべく、第２のｎ型不純物を含有していても良い。好ましくは、第１と第２のｎ型不純物が異なる元素とする。更に、このような、基板の第２のｎ型不純物の濃度が、面内で分布するような基板である場合にも、本発明は好適に機能する。例えば、電極形成領域内において、第２のｎ型不純物が不均一な濃度分布を有しても、その濃度分布とは異なるように、比較的一様な濃度分布の第１のｎ型不純物領域を設けることで、良好な電極形成が可能となる。
このように、ｎ型不純物添加の窒化物半導体基板は、上述した成長形態により得られる基板の場合には、その成長形態に適したドーパントを第２のｎ型不純物として選択すれば良く、一方本発明のエッチング処理により含有される第１のｎ型不純物は電極との接触性、その耐熱性に優れた元素を選択できる。このため、成長形態に適した第２のｎ型不純物と異なる第１のｎ型不純物とすることで、それぞれに好適な元素が選択されるため好ましい。
上述した選択成長、ＥＬＯ法などの成長形態による窒化物半導体基板の一種として、図１５に示すような、基板１の例がある。例えば、上述した選択成長による横方向成長では、図１５Ａの基板表面の模式図において、単体基板成長時に選択的に成長させる領域（シード部）に当たる５２と、会合部に当たる１ｃとで、結晶欠陥密度、貫通転位密度が高い領域となり、その他の横方向成長領域若しくはファセット成長する領域に当たる５１では結晶欠陥密度が低い領域となる。加えて、成長時に第２のｎ型不純物がドープされる場合には、その成長形態に依存するため、上記領域５１と５２とで基板のｎ型不純物濃度が異なる場合、例えば、５１の領域で高濃度、５２の領域で低濃度となる場合、があり、基板面内で第２のｎ型不純物濃度に分布を有するものがある。
その他の例では、上述した極性面の基板面内の分布を有するものでは、基板の一部に当たる図１５Ａ中の１ｃと、１ｄとで極性面が反転する場合には、図１５Ｂに示すように、一方の極性面の領域を大きく、広くとって、素子形成領域５４ａに供する。この基板の他方の主面（第１の主面）５４に素子構造を形成する際に、その大きな極性面側領域１ｄに対して、素子形成領域５４ａが配置される。このとき、図１５Ａ，Ｂにおいて、上記第２のｎ型不純物濃度が分布する場合、例えば、５２の領域で第２のｎ型不純物が低濃度、５１の領域で第２のｎ型不純物が高濃度の場合、図１５Ｂに示すように素子形成領域５４ａ、５４ｂがこの高濃度領域５２、低濃度領域５１の両方に跨って形成される場合がある。このような場合でも、上述したように、基板１の第２のｎ型不純物濃度の面内分布５１，５２に対して、それとは独立して、基板の電極形成面側１１の表面近傍に、第１のｎ型不純物含有領域が形成されるため、好ましい電極形成、素子の基板側電極とできる。
ｎ型の窒化物半導体基板として、ｎ型不純物がドープされる他に、不純物無添加、アンドープの基板としても、窒化物半導体の窒素空孔により、ｎ型導電性を有するため、そのような基板を用いることもできる。
【００１７】
（研磨工程）
本製造方法において、図２Ａと図２Ｂに示すように、窒化物半導体基板１は、その一方の主面が研磨される。
この研磨は、通常、窒化物半導体基板が特異な成長形態で作製されたものであるため、反りの大きいものや、表面モフォロジーの悪い状態のものが多く、これを改善するために実施されるものであり、その研磨量１ａは反りや表面モフォロジーの状態を考慮して決定される。また、チップ化（基板分割）しやすいように、窒化物半導体基板を薄くする目的でも研磨が利用される。この場合は、基板分割前の厚さになるように、研磨量１ａは決定される。
【００１８】
この研磨工程における研磨には、窒化物半導体基板の研磨に従来知られた砥石を使った研削や、ダイアモンドなどの砥粒を使った研磨などの機械的方法を用いることができる。
また、本研磨工程において、機械的な研磨工程の後にさらに化学的・機械的研磨（ＣＭＰ研磨）工程を施すようにしてもよい。
このように、機械的な研磨工程の後にさらに化学的・機械的研磨を施すと、窒化物半導体基板の表面状態が良好になる一方で、その基板表面における結晶の極性に依存する傾向、化学的なエッチングによる結晶異方性の影響を受けることがあるが、本製造方法では、次のドライエッチング工程によりそのような傾向及び影響を抑えることが可能で、それらの影響を少なくして電極を形成することができる。
【００１９】
具体的には、図１５Ｂにおいて、電極形成面１１側（研磨面側）において、第１極性面１ｄに対して反転した第２極性面１ｃ、例えば基板の一方の主面の電極形成面１１にＧａ極性面１ｃとＮ極性面１ｄ、がある場合において、機械的な研磨、若しくは化学的なエッチング、例えばＣＭＰ研磨、ではそれぞれの極性面が、異なる機械的強度、異なるエッチングレートなどの性質を有する傾向にある。特に化学的エッチングにおけるエッチングレートの差はＧａ極性面とＮ極性面とでは、Ｇａ極性面（第２極性面１ｃ）でほとんどエッチングされずに、基板の研磨面内で、Ｇａ極性面（領域１ｃ）よりもＮ極性面（領域１ｄ）の方が、深く除去されて掘られるために、図１５Ｂ中の丸で囲まれた部分拡大図にみるような凸部５３が形成される。この場合、機械研磨による上記損傷部のようなダメージ層除去のために、ＣＭＰなどの化学的なエッチングを施すと、凸部５３が形成されて、素子製造時の取扱、基板分割、チップ化の際に、それが困難となる傾向が観られる場合がある。そのため、本発明のように研磨工程の後に、後述のドライエッチング工程によりダメージ層除去の一部を担うこと、例えば研磨工程におけるＣＭＰなどの化学的なエッチング処理との組み合わせでダメージ層を除去すること、若しくは全部をドライエッチング処理すること、例えば研磨工程で化学的エッチングせずにエッチング工程（ドライエッチング）によりエッチングすることで、このような凸部５３の高さ５３ｄを低減して、素子製造への影響、基板の劈開性悪化を小さく抑えることができる。
【００２０】
従って、研磨工程における機械研磨の後処理として、化学的なエッチングをすることで、上記面内一部の極性面１ｃに凸部５３が形成されるが、本発明では物理的なエッチングのエッチング工程を備えることで、この凸部高さ５３ｄを小さく抑えて、基板の薄膜化が可能となる。
このとき、このような研磨工程の後処理の化学的エッチング、ＣＭＰ研磨により形成される基板面内で分布された極性面１ｃの凸部５３は、その高さ５３ｄを、１μｍ以下となるように適宜、研磨工程の後処理の化学的エッチングのエッチング量とエッチング工程でのエッチング量を調節することが好ましい。
研磨工程において、基板の薄膜化を目的とするような場合には、後述の実施例１に示されるように、基板の膜厚を大幅に小さくする薄膜化工程、例えば研削、と、その後に研磨による凹凸表面を平坦化する平坦化工程、例えばダイヤモンド砥粒の研磨、とを具備することが好ましく、更に平坦化工程の後に基板面を鏡面化する鏡面化工程、例えばダイヤモンド砥粒の研磨、と、ダメージ層除去工程、例えばＣＭＰ研磨、を有することで、素子の製造に適した薄膜化がなされた研磨工程とできる。これら研磨工程における各工程の研磨量の具体例としては、薄膜化工程では１００〜５００μｍ、平坦化、鏡面化工程では１０μｍ〜１００μｍ、ダメージ層除去工程では１０ｎｍ〜１μｍ、程度の基板厚さを除去する。
【００２１】
基板の分割について、後述するように素子構造を電極形成面１１に対向する基板面（他方の主面）側に有する場合に、素子構造形成面側に罫書き、スクライブして、押し割ることもでき、基板電極形成面側に罫書き、スクライブすることもできる。一方で上述した凸部５３を有するような場合でも、上述したように適当な凸部高さ５３ｄであると、基板電極形成面側に罫書き、スクライブして基板分割できるようになる。ここでは、極性面分布が基板面内に有る場合について説明したが、上述した成長形態による基板面内の結晶欠陥、貫通転位の密度分布についても、その分布、密度差、その他結晶性の差により、上述した研磨の耐性、化学的エッチングレートに違いが生まれて、凸部５３が形成される場合もある。このような場合における化学的エッチング処理、エッチング工程におけるドライエッチング処理も上記極性面分布の場合と同様に処理することが凸部の高さ、量の低減好ましい。
【００２２】
また、窒化物半導体基板において、図１Ａ，図１Ｂに示すような表面における極性の反転等、極性に面内分布が有るようなものである場合には、極性によってエッチング速度が異なることがあるので、化学的エッチング、例えばリン酸などのエッチャントによるエッチング、ＣＭＰのような化学的・機械的研磨には、注意を要する。
【００２３】
（エッチング工程）
次に、図２Ｃに示すように、その研磨された窒化物半導体基板１の表面を、珪素（Ｓｉ）、酸素（Ｏ）、セレン（Ｓｅ）などのＩＶ族、ＶＩ族の少なくとも１種を含む活性種若しくは雰囲気ガスを用いてドライエッチングする。
このエッチング工程において、より好ましい活性種、雰囲気ガスとしては、後述の実施例にも示すように、珪素を有するものとすることであり、これにより、好適な電極とのオーミック性、耐熱性の基板、素子が得られる。
本発明のエッチング工程において、その雰囲気ガス、エッチングガスは、塩素を含むガスの他、フッ素などのハロゲン元素を有するガスが挙げられ、それと共に上記ＩＶ族、ＶＩ族の元素とを有することが好ましい。さらに好ましくは、後述の実施例・比較例の結果から、塩素を含む雰囲気、活性種と、上記ＩＶ族、ＶＩ族の元素とを有することである。またこのとき、好ましいエッチング手段としては後述の実施例でも示すように、ＲＩＥとすることである。また、その他に上記塩素を含むエッチングガス、活性種と好適に用いられるＢ、Ｓｉ、Ｃを含むものでもよいと考えられる。
本発明のエッチング工程におけるドライエッチング方法としては、実施例で示すＲＩＥ（反応性イオンエッチング）の他、ＲＩＢＥ（反応性イオンビームエッチング）、ＥＣＲ（電子サイクロトロン共鳴）、ＩＣＰ（高周波誘導結合プラズマ）、スパッタ、ＦＩＢ（収束イオンビーム）などがある。
【００２４】
また、機械的方法やＣＭＰのような化学的・機械的研磨による研磨工程を経る場合には、その研磨工程による損傷部（一定の厚さの部分）を、本エッチングにより除去して、研磨損傷から回復させることができる。そのため、研磨工程を具備する場合には、その研磨工程の内容及び研磨条件を考慮して、その損傷部が除去できる程度に、エッチング除去量１ｂが適宜決定される。
本実施形態１では、このドライエッチング工程により、研磨工程による損傷部が除去されるとともに、活性種又は雰囲気ガスとして含まれたＩＶ族、ＶＩ族の少なくとも１種が窒化物半導体基板１の表面近傍に第１のｎ型不純物としてドープされ、電極形成表面層１１が形成される（図２Ｃ）。
以上のようにして、本実施の形態１の製造方法では、研磨された基板であっても、電極形成に優れた表面状態を有する基板を提供できる。
（浸漬処理）
本発明では、エッチングされた窒化物半導体基板１の表面を、電極形成前に、酸性若しくはアルカリ性の水溶液を用いて浸漬処理することが好ましい。この浸漬処理において、酸性の水溶液としては、フッ酸、リン酸、硫酸及び塩酸のうちのいずれか、アルカリ性の水溶液としては、水酸化カリウムを用いることが好ましく、より好ましくは、酸性の水溶液として、リン酸又は硫酸を用いる。このような浸漬処理により、窒化物半導体基板１の表面に対する電極の密着性をより向上させることができ、電極の剥がれを効果的に防止することができる。これにより、特にダイボンドの接着強度を効果的に高めることができる。この密着性の向上は、表面に残留する不要な元素が除去されたことによるものと考えられる。
【００２５】
（電極形成工程）
次に、電極形成表面層１１の上に、例えば、第一層２１、第二層２２及び第三層２３からなるｎ側電極２を形成する。
この電極形成表面１１に接する第一層２１は、バナジウム（Ｖ）、タングステン（Ｗ）、モリブデン（Ｍｏ）、クロム（Ｃｒ）、ジルコニウム（Ｚｒ）、ニオブ（Ｎｂ）、ハフニウム（Ｈｆ）、タンタル（Ｔａ）、チタン（Ｔｉ）からなる群から選択される少なくとも１種の金属を有していることが好ましい。
すなわち、基板に接触する第一層２１の電極材料は、主にノンアロイ基板電極とするために、上述の高融点材料が適している。特にＷ、Ｍｏが好ましい。
また、第二層に用いられる白金族を第一層として用いても、オーミック性に富んだ電極を形成できる。
【００２６】
また、本実施の形態１では、窒化物半導体基板１に接する高融点材料を含む層を第一層とし、その上に第二層を形成するようにしているが、その第二層２２は、第一層よりも厚い膜厚とし、第一層２１と異なる金属を有しかつアルミニウム（Ａｌ）、タングステン（Ｗ）、モリブデン（Ｍｏ）、白金族元素{白金（Ｐｔ）、パラジウム（Ｐｄ）、ロジウム（Ｒｈ）、ルテニウム（Ｒｕ）、オスミウム（Ｏｓ）、イリジウム（Ｉｒ）}からなる群から選択される少なくも１種を含むことが好ましく、これにより、熱的安定性に優れた電極特性を維持することが可能となる。
さらに、第三層２３は、例えば、アルミニウム（Ａｌ）あるいは金（Ａｕ）等を用いて成膜される。
【００２７】
電極の具体例としては、上述の熱処理しないノンアロイ電極では、実施例１に示す他、Ｗ（第１層）／Ｐｔ（第２層）／Ａｕ（第３層）、Ｒｈ（第１層）／Ｐｔ（第２層）／Ａｕ（第３層）などがあり、熱処理するアロイ電極では、Ｔｉ（第１層）／Ａｌ（第３層）、Ｔｉ（第１層）／Ａｕ（第３層）、Ｔｉ（第１層）／Ｐｔ（第２層）／Ａｕ（第３層）など、主にＴｉ若しくはＡｌを第１層，第２層などに用いた電極がある。ここで、アロイ電極における熱処理温度として具体的には、３００℃〜６００℃であり、熱処理温度が低いと、後に続く工程での熱処理、例えばサブマウントなどへのダイボンディング工程での熱処理、若しくは素子動作時の動作熱により、電極の接触抵抗、オーミック性が変化して、耐熱性に劣る場合がある。一方で、高温で、例えば５００〜７００℃、熱処理することで、その耐熱性の問題を解決できる場合がある。このように、本発明の基板電極は、上記元素を含む金属膜、合金、積層体、その他の組成などを用いることができる。
後述する素子構造を有する場合、例えば後述する実施の形態３，４、では、素子構造側の電極、例えばｐ電極、を有する場合には、素子構造側の電極において、アロイ電極として、以下の透光性電極材料の内、Ｎｉ、Ｃｏ、白金族の元素などの単層、多層膜などを用いることができ、例えばＮｉ／Ａｕ、Ｐｔ／Ａｕ、Ｐｔ／Ｒｈ、Ｒｈ／Ｉｒ、Ｐｄ／Ｒｈなどが挙げられ、また、素子構造側、ｐ型窒化物半導体層側透光性の透明電極としては、ニッケル（Ｎｉ）、白金（Ｐｔ）パラジウム（Ｐｄ）、ロジウム（Ｒｈ）、ルテニウム（Ｒｕ）、オスミウム（Ｏｓ）、イリジウム（Ｉｒ）、チタン（Ｔｉ）、ジルコニウム（Ｚｒ）、ハフニウム（Ｈｆ）、バナジウム（Ｖ）、ニオブ（Ｎｂ）、タンタル（Ｔａ）、コバルト（Ｃｏ）、鉄（Ｆｅ）、マンガン（Ｍｎ）、モリブデン（Ｍｏ）、クロム（Ｃｒ）、タングステン（Ｗ）、ランタン（Ｌａ）、銅（Ｃｕ）、銀（Ａｇ）、イットリウム（Ｙ）よりなる群から選択された少なくとも一種を含む金属、合金、積層構造、さらには、それらの化合物、例えば、導電性の酸化物、窒化物などがあり、導電性の金属酸化物（酸化物半導体）も、錫をドーピングした厚さ５０Å〜１０μｍの酸化インジウム（Ｉｎｄｉｕｍ  Ｔｉｎ  Ｏｘｉｄｅ；ＩＴＯ）、ＺｎＯ（酸化亜鉛）、Ｉｎ２Ｏ３（酸化インジウム）、またはＳｎＯ２（酸化スズ）が挙げられ、透光性に有利なことから好適に用いられ、光の波長などにより好適な材料が選択される。以上では、透光性電極について述べたが、その材料、組成、膜厚などを適宜選択して、レーザ素子などに用いられる非透光性の電極とすることもできることは言うまでもない。
【００２８】
以上説明した実施の形態１の電極構造の製造方法によれば、研磨した窒化物半導体基板を用いた場合でも、特定の活性種又は雰囲気ガスを用いたドライエッチング工程を経ているので、耐熱性及びオーミック性に優れた基板電極構造を提供することができ、さらに上述の特定の電極材料を用いて、電極２を形成することにより、従来困難であったノンアロイ電極とできる。
【００２９】
実施の形態２．
本実施の形態２の基板電極構造は、少なくとも一方の主面に電極が形成された窒化物半導体基板の基板電極構造であり、その窒化物半導体基板１の一方の主面において、電極が形成された第一領域１２の表面近傍の第１のｎ型不純物濃度が、電極２０が形成されていない第二領域１３の表面近傍の第１のｎ型不純物濃度より大きくなるように設定されたものである。
尚、第１のｎ型不純物は、例えば、Ｓｉである。
すなわち、実施の形態２では、電極が形成される第一領域１２の表面近傍に、必要な濃度の第１のｎ型不純物をドープして、良好なオーミック接触を達成し、さらに耐熱性を確保し、それ以外の第二領域１３における第１のｎ型不純物の濃度を抑えることにより、不純物添加による結晶性悪化を回避している。
【００３０】
このように、第１のｎ型不純物を、電極が形成される基板の表面近傍に部分的に比較的高濃度に含有させ、電極が形成されない露出された領域には低濃度又は含有されないようにすることにより（例えば、図３参照）、電極を形成しない領域では、ｎ型不純物が低濃度であることによりその結晶性を向上させることができる。
また、図３Ａ〜図３Ｄに示すように、電極が形成される部分に第１のｎ型不純物を高濃度にドープするとともに、エッチングにより凹部が形成されることにより、電極の密着性、耐熱性、などを向上させることができる。また、凹部に挟まれた電極が形成されていない基板露出部があることにより、劈開するための治具、例えばダイサーの切断刃、スクライパーなどの罫書き用の刃などの接触及び切断若しくは罫書きが容易となり、チップの切断を容易にできる。
【００３１】
ここで、上記基板の一方の主面（第２の主面）の面内で、エッチング処理されたエッチング領域と、上記エッチング工程によりエッチングされずに研磨工程を経ただけの研磨領域、若しくは非エッチング領域と、を有する場合に、それらの領域における基板表面の状態は、電極との接触において、異なる接触界面を形成する傾向にある。具体的には、研磨面、若しくは上記ＣＭＰ処理面の研磨領域では、比較的上記電極材料との密着性に優れる表面状態、例えば適度な微細凹凸面、を有する傾向にある。その一方で、上記エッチング工程によるエッチング領域では、ドライエッチング時に製造ばらつきが発生する傾向にあり、更に研磨工程時の研磨剤、砥粒などが、洗浄により十分に除去されず残渣として溜まる傾向にあり、このような残渣はエッチング工程においてマスク作用として働くなどして、研磨工程よりも比較的大きな凹凸表面が形成される場合がある。従って、上記エッチング領域と研磨領域とでは、その密着性、例えばシェア強度、ピーリング試験で、異なる特性を有し、特に、研磨領域の方が、エッチング領域より比較的大きな接着強度を有する傾向にある。このような傾向は、特に化学的・機械的な研磨、例えばＣＭＰ、で顕著に観られる傾向にある。従って、上記エッチング工程によるばらつきにより、電極の剥がれ不良が発生する場合があるが、本実施形態において、研磨領域とエッチング領域とを覆って基板電極が形成されることで、製造安定性、密着性に優れた研磨領域にも電極が形成されて、この剥がれ不良を解決できる。
【００３２】
以下、本発明に係る実施の形態２の基板電極構造の製造方法について説明する。
本実施の形態２の基板電極構造は、実施の形態１と同様、窒化物半導体基板１の一方の主面を研磨する研磨工程と（図３Ａ）、その研磨された基板表面をドライエッチングするエッチング工程（図３Ｂ）とを含むものであるが、そのドライエッチングの前に、電極が形成されない部分にマスク３を形成している点が実施の形態１とは異なる。
【００３３】
具体的には、本実施の形態２の基板電極構造の製造方法においては、まず、実施の形態１の製造方法と同様にして、窒化物半導体基板１を準備し、その一方の主面が研磨される（図３Ａ）。尚、この研磨には、実施の形態１と同様の、研削、研磨、化学的・機械的研磨（ＣＭＰ研磨）を用いることができる。
【００３４】
次に、実施の形態２では、研磨した一方の主面における電極を形成しない部分に、例えば、ＳｉＯ２からなるマスク３を形成する。
そして、研磨された窒化物半導体基板１の表面において、マスク３が形成されていない部分を、実施の形態１と同様の活性種若しくは雰囲気ガスを用いてドライエッチングする（図３Ｂ）。
ここでは、マスク材料として、酸化ケイ素（ＳｉＯX）、窒化ケイ素（ＳｉXＮY）、酸化チタン（ＴｉＯX）、酸化ジルコニウム（ＺｒＯX）等、珪素、チタン、ジルコニウムの酸化物、窒化物、ＡｌＮ、またこれらの多層膜、金属、合金等を用いることができる。金属、合金材料としては、Ｃｕ、Ａｕ、Ｃｒ等を挙げることができ、フォトリソグラフィー技術に用いるフォトレジスト膜でも良い。
【００３５】
このエッチング工程により、所定のエッチング除去量１ｂだけ除去すると、研磨工程による損傷部が除去されるとともに、活性種又は雰囲気ガスとして含まれたＩＶ族、ＶＩ族の少なくとも１種が窒化物半導体基板１の表面近傍にドープされた第一領域（電極形成表面層）１２が、マスク３の間に形成される（図３Ｂ）。
【００３６】
次に、第一領域（電極形成表面層）１２の表面に接しかつマスク３を覆うように、第一領域１２とオーミック接触する電極層２０ａを形成する（図３Ｃ）。
そして、マスク３をその上の電極層とともに除去（リフトオフ）する（図３Ｄ）。
これにより、第一領域１２上のみに、ｎ側電極２０が形成される。
尚、ｎ側電極２０間の基板表面は、第一領域１２の部分が除去された分だけ高くなり、凸部が形成され、その間の凹部にくい込むようにｎ側電極２０が形成される。
これにより、電極の密着性を高くできる。
また、実施の形態２の電極２０は、例えば、実施の形態１の第一層２１、第二層２２及び第三層２３により構成することができ、３層構造とすることにより、耐熱性及びオーミック性に優れたノンアロイ電極とすることができる。
【００３７】
以上、説明した実施の形態１及び実施の形態２の基板電極構造によれば、窒化物半導体基板１がｎ型導電性であることから、その基板１を挟んで正負一対の電極を対向配置された素子を構成することが可能となる。
【００３８】
また、実施の形態１及び２では、窒化物半導体基板１に、上述のように、第１のｎ型不純物とは異なる第２のｎ型不純物を含有させることもできる。
このようにすると、例えば、第２のｎ型不純物として、窒化物半導体基板の作製時にドープしやすくかつ窒化物半導体基板に対する導電性の付与に優れたものを選択し、電極を形成する表面近傍にドープする第１のｎ型不純物として、電極との間に良好なオーミック接触が実現でき、その電極形成表面の熱的安定性に優れたものを選択することが可能となり、それら２つのｎ型不純物の異なる機能をそれぞれ効果的に発揮させることにより、より優れた素子の構成が可能となる。
【００３９】
また、窒化物半導体基板１の第２のｎ型不純物として酸素をドープすることができ、その酸素を窒化物半導体基板１の作製時にドープするようにすれば、その酸素ドーパントの活性化率を高くでき、キャリア移動度に優れた窒化物半導体基板１を作製できる。
【００４０】
上述したように、本発明において、窒化物半導体基板１における第２のｎ型不純物が、前記基板面内において、不均一な濃度分布を有していてもよい。
第２のｎ型不純物濃度が面内分布があるような特殊な成長形態で形成された窒化物半導体基板を用いた場合でも、実施の形態１では、電極形成部に選択的に第１のｎ型不純物含有領域を設けることが可能であるため、窒化物半導体基板における第２のｎ型不純物濃度の面内分布による影響を受けることなく、その電極から安定した電流供給が可能となる。
【００４１】
本発明において、窒化物半導体基板１の第１のｎ型不純物が珪素とすると、よりオーミック性に優れかつ信頼性の高い電極の形成が可能になる。
【００４２】
実施の形態３．
本発明に係る実施の形態３の窒化物半導体素子は、実施の形態１及び２の基板電極構造を用いることにより可能になった、窒化物半導体基板１を挟んで正負一対の電極を対向配置された素子である。
すなわち、本実施の形態３の窒化物半導体素子では、窒化物半導体基板の一方の主面に実施の形態１の基板電極構造が適用され、他方の主面に、複数の窒化物半導体層を積層して素子構造体を構成してｐ側の電極を形成して、耐熱性、オーミック性に優れた基板電極を有する素子としている。
また、本実施の形態３の窒化物半導体素子では、その基板電極は従来困難で有ったノンアロイ電極とできる。
【００４３】
この実施の形態３の窒化物半導体素子は、以下の通り作製できる。
（素子構造形成工程）
例えば、第２のｎ型不純物として酸素がドープされたｎ型導電性の窒化物半導体基板１の他方の主面{（０００１）Ｃ面}上に、素子構造を構成する、ｎ型窒化物半導体層１５、活性層１６、ｐ型窒化物半導体層１７をＭＯＣＶＤ装置でエピタキシャル成長させる（図４Ａ）。
【００４４】
（素子加工・電極形成工程）
続いて、ｎ型窒化物半導体層１５、活性層１６及びｐ型窒化物半導体層１７からなる素子構造体におけるｐ型窒化物半導体層１７に反応性イオンエッチング（ＲＩＥ）を用いてリッジ部を形成する（図４Ｂ）。
次に、リッジ部の側面から底面に絶縁膜３１を形成して、リッジ部の上面のｐ型窒化物半導体層１７に、ｐ側電極４０を形成する（図４Ｂ）。尚、ｐ側電極は、ｐ型オーミック電極とその上のｐ側のボンディング用電極からなっている。
【００４５】
（基板加工工程）
上述のようにして、窒化物半導体基板の他方の主面に、素子構造が形成された窒化物半導体基板の一方の主面に対して、図４Ｂに示すように、実施の形態１の基板研磨工程及びエッチング工程、電極形成工程を施す（図４Ｃ）。そして、このウエハを切断して、窒化物半導体基板の他方の主面側にレーザ素子となる素子構造とそのｐ側電極が形成され、窒化物半導体基板の一方の主面側に基板電極からなるｎ側電極が設けられたレーザ素子が得られる。
【００４６】
このようにして得られるレーザ素子は、窒化物半導体基板１の一方の主面上に形成されたｎ側電極が熱処理しないでオーミック接触が得られる非アロイ電極であってかつ良好なオーミック性を有することから、特性に優れたレーザ素子が得られる。
また、図１３に示すように、レーザ素子をヒートシンクや、例えばＡｌＮ、などのサブマウントに、例えばＡｕ／Ｓｎのボンディング材料により、実装する時の熱処理によっても、良好な電極のオーミック性を保持でき、さらに耐熱性に優れることからレーザ素子を動作させたときの動作熱による劣化もほとんどない、信頼性の高いレーザ素子が得られる。
上記サブマウント材料としては、ＡｌＮの他に、ＢＮ、ＳｉＣ、ＧａＡｓ、Ｓｉ、Ｃ（ダイヤモンド）が好適に用いられる。その他の材料としては、ＧａＡｓ、ＧａＰ、ＩｎＰ、ＺｎＳｅ、ＺｎＳ、ＺｎＯ等の半導体から成る半導体基板、又は、金属単体基板、又は相互に非固溶あるいは固溶限界の小さい２種以上の金属の複合体から成る金属基板を用いることができ、金属材料として具体的にはＡｇ，Ｃｕ，Ａｕ，Ｐｔ等の高導電性金属から選択された１種以上の金属と、Ｗ，Ｍｏ，Ｃｒ，Ｎｉ等の高硬度の金属から選択された１種以上の金属と、から成るものを用いることができる。さらに、金属基板としては、Ｃｕ−ＷあるいはＣｕ−Ｍｏの複合体を用いることが好ましい。このとき、本発明の窒化物半導体基板をサブマウントの接着面側とする場合には、その基板材料と適当な熱膨張係数差の材料が選定され、サブマウントが接着されるマウント部材の材料との熱膨張係数差も考慮されて決定される。基板の他方の主面（第２の主面）を接着面側とする場合も、同様であり、素子構造を有する場合には、素子構造の材料も考慮される。また、マウント部材としては、Ｃｕが好適に用いられる。
【００４７】
このように、実施の形態１又は２の基板電極構造を適用して、窒化物半導体素子を作製する場合、研磨工程及びドライエッチング工程より前に、窒化物半導体基板の他方の主面に窒化物半導体層を積層して素子構造を形成する工程と、該素子構造にｐ側の電極を形成する工程とを含むことが好ましい。
このように、窒化物半導体層を積層して、その素子構造の上に電極を形成した後、研磨により基板を薄くすることで、研磨工程までの窒化物半導体基板の取扱いを容易にできる。すなわち、基板を薄くする前に、素子構造及び電極を形成するので、基板の破壊を回避できる。
本発明の実施形態３、及び後述の実施形態４に示すように、基板電極の他に、基板面、例えば他方の主面などに素子構造が設けられる場合には、素子構造形成工程、素子加工工程、電極形成工程などを具備するが、上述した素子加工工程後に、本発明の基板電極形成の各工程、研磨工程、エッチング工程、電極形成工程を具備するほかに、上記基板面の素子を形成する工程よりも前、若しくは上記素子形成の各工程、の間に一部、全部の基板電極形成の各工程を具備しても良い。
【００４８】
また、他方の主面として、素子構造体を形成する上で優れた基板面、例えば、窒化物半導体結晶のＣ面のＧａ極性面を選択することが好ましい。この場合、反対の一方の主面がＮ極性面となっていても、本実施の形態１及び２で説明したように、そのＮ極性面（一方の主面）をドライエッチング工程により電極形成に優れた面とできるので、基板に電極を形成する際の従来の問題は解消されて、優れた特性の素子が得られる。
すなわち、電極が形成される一方の主面をＮ極性面としても、ドライエッチング工程により電極形成部に第１のｎ型不純物を含有させることにより、オーミック性を良好にでき、優れた素子を構成できる。
【００４９】
尚、本実施の形態３では、素子構造の上に形成したｐ側電極を熱処理してオーミック接触させるようにしてもよい。例えば、ｎ型導電性の窒化物半導体基板１を用いて、素子構造の最上層をｐ型層とし、そのｐ型層の上にｐ側のオーミック電極を形成し、良好なオーミック接触をさせた後、基板の一方の主面に対して機械的研磨（研磨工程）及びドライエッチング（エッチング工程）を施して、基板電極を形成するようにしてもよい。
これにより、ｐ側及びｎ側双方において良好なオーミック接触を有する素子を製造できる。
【００５０】
実施の形態４．
本発明に係る実施の形態４として、実施の形態１及び２、又はそれと類似する本発明に係る基板電極構造を用いた素子構造であって、実施の形態３とは異なる素子構造の例について説明する。
尚、素子構造を構成する層として、ＧａＮ、ＡｌＮ、ＩｎＮ、若しくはこれらの混晶を用いて形成するが、その素子構造の加工、電極形成は、従来知られた方法、ものを用いることができる。
【００５１】
具体的な素子の例としては、図５Ａ〜図５Ｃに示すように、窒化物半導体基板を挟んでｐ側及びｎ側の電極が対向配置されるような発光素子、例えば発光ダイオード（ＬＥＤ）、レーザダイオード（ＬＤ）であってもよいし、基板電極（例えば、ｎ側電極）を形成する基板表面（第２の主面）と同一面側に素子構造とその電極を有する構造の素子であってもよい。
【００５２】
また、基板電極は、図５Ａに示すように、１つの素子に対してｎ側及びｐ側にそれぞれ１つの電極を形成したものでもよいし、図５Ｂ〜図５Ｄに示されるように、１つの素子に対してｎ側及びｐ側のいずれか一方の電極又は両方の電極が、複数の電極により構成されていてもよい。また、ｐ側の電極を構成する電極数とｎ側の電極を構成する電極数が同数であってもよいし、異なっていてもよい。
【００５３】
図５Ａに示す素子の例は、例えば、レーザ素子に適用される構造であって、窒化物半導体基板１の他方の主面に、それぞれ窒化物半導体からなるｎ型窒化物半導体層１５、活性層１６及びｐ型窒化物半導体層１７が積層されて素子構造体が構成され、そのｐ型窒化物半導体層においてリッジ部が形成され、そのリッジの上にｐ側電極が形成されている。
また、窒化物半導体基板１の一方の主面に第１のｎ型不純物が他の部分より高濃度にドープされた基板電極形成部１２が実施の形態２の製造方法に従って形成されて、その基板電極形成部１２にｎ側の電極２が形成されている。
【００５４】
また、図５Ｂに示す素子の例は、窒化物半導体基板の他方の主面に、それぞれ窒化物半導体からなるｎ型窒化物半導体層１５、活性層１６及びｐ型窒化物半導体層１７が積層されて素子構造が構成され、そのｐ型窒化物半導体層１７のほぼ全面に、光透過性の透明電極であるｐ側電極４０が形成され、窒化物半導体基板１の一方の主面の表面近傍に第１のｎ型不純物が基板の深い部分に比較して高濃度にドープされた基板電極形成部（基板電極形成表面層）１１が、実施の形態１の製造方法にしたがって、一方の主面のほぼ全面にわたって連続して形成されていて、その基板電極形成部１１に基板断面で複数に分離されたｎ側の電極２、例えば格子状、ドット状、ストライプ状、環状、円状の電極、が形成されている。このような断面が複数の電極は、その電極に開口部が設けられた開口部を有する電極となり、その開口部が光取り出し窓とすることで、光透過性が素子構造側電極に比して低い、若しくはほとんど無い電極においても、好適に光取り出し機能を有する発光素子とすることができる。また、後述の例で観るように、基板電極の開口部にそれと電気的に接続する光透過性の電極を設けることもできる。
【００５５】
また、図５Ｃに示す素子の例は、窒化物半導体基板１の他方の主面に、それぞれ窒化物半導体からなるｎ型窒化物半導体層１５、活性層１６及びｐ型窒化物半導体層１７が積層されて発光素子の素子構造が構成され、そのｐ型窒化物半導体層１７にｐ側電極４０が形成され、窒化物半導体基板１の一方の主面における隅部の表面近傍に、第１のｎ型不純物が他の部分に比較して高濃度にドープされた基板電極形成部（第一領域）１２が、実施の形態２の製造方法にしたがって形成されており、その基板電極形成部１２にそれぞれｎ側の電極２が形成されている。そして、窒化物半導体基板の一方の主面における隅部の基板電極形成部１２を除いた部分に、透明電極２４が形成されている。この場合、電極２は、例えば上記電極形状の内、環状、円状の電極が基板電極として形成され、このように、基板面内で複数の電極２，２１が電気的に接続されて配置されても良く、光透過性が異なる、若しくは一部が光り透過性を有する電極で構成することができる。また、一部の電極が基板にオーミック接触される電極で、別の電極がそれに電気的に接続して、それよりも基板との接触抵抗の大きな電極若しくはショットキー接触の電極とすることもでき、それぞれの電極が基板電極とすることもできる。
【００５６】
また、図５Ｄに示す素子の例は、窒化物半導体基板１の一方の主面に、それぞれ窒化物半導体からなるｎ型窒化物半導体層１５、活性層１６及びｐ型窒化物半導体層１７を積層し、その積層体を部分的にエッチングをすることにより、ストライプ構造の積層体を構成し、そのストライプ構造の積層体のｐ型層の上面にｐ側の電極４０を形成している。
また、ストライプ構造の積層体の両側は、窒化物半導体基板１の一方の主面の表面が露出するまでエッチングされ、その露出した窒化物半導体基板の表面に、第１のｎ型不純物が他の部分に比較して高濃度にドープされた基板電極形成部１２を、実施の形態２の製造方法にしたがって形成して、ｎ側の電極２を形成している。
【００５７】
図５Ｄでは、ストライブ構造の積層体を２つ含み、それぞれの積層体のｐ型窒化物半導体層にそれぞれｐ側電極４０を形成し、１つの積層体の両側に基板電極形成部１２を形成してｎ側の電極を形成して構成した例について説明したが、この構造に限られるものではない。
例えば、１つのストライプ構造の積層体を有し、その片側又は両側に基板電極形成部を形成してｎ側の電極を形成して構成したものであってもよいし、３以上のストライプ構造の積層体を備え、その積層体の間にそれぞれ基板電極形成部を形成してｎ側の電極を形成して構成したものであってもよい。
以上実施形態４、及び実施形態３にて説明したように、基板に素子構造が設けられる素子においては、素子構造側の電極はｐ電極に限らず、素子の機能に対応した電極を設けることができる。また、上述した素子の例から分かるように、素子構造側の電極にはパッド電極が設けられても良く、また本発明の基板電極において、パッド電極を、基板電極に電気的に接続して、それとは異なる形状、異なる位置に設けられても良い。
【００５８】
実施例１．
本発明に係る実施例１は、ＧａＮ：Ｏ基板（第２のｎ型不純物として酸素がドープされたｎ型導電性を有するＧａＮ基板）を、以下の機械研磨を施した後に、（Ｃｌ2＋ＳｉＣｌ4）によるＲＩＥ処理後に、（ＧａＮ／）Ｖ／Ｐｔ／Ａｕからなるｎ電極形成したものである。
【００５９】
（研磨工程）
本実施例１では、機械研磨工程として、ＧａＮ基板の第２の主面側に対して、研削、研磨、精細研磨を施す。
具体的には、ＧａＮ基板の第２の主面側を研削することにより４２５μｍから１３５μｍの厚さにし、次に、１３５μｍから９５μｍと基板の厚さになるまで研磨して、更に、精細な研磨を施して８５μｍとする。
さらに、その精細な研磨した第２の主面に対して、化学的・機械的研磨（ＣＭＰ（Chemical Mechanical Polishing））を施して、表面から０．５μｍ程度除去して薄くする。
これらの研磨工程後は、適当な洗浄処理、例えば超音波洗浄、を施して、研磨工程の後処理とする。
ここで得られる基板は後述の比較例１となる。
【００６０】
（エッチング工程）
上記研磨処理工程を経た窒化物半導体基板を、ＲＩＥ（反応性イオンエッチング、Reactive Ion Etching）装置内に搬入して、先ず前処理として、Ａｒガスを用いて３００Ｗで３分間エッチングする。続いて、Ｃｌ２とＳｉＣｌ４ガスを用いて４５０Ｗで４分間エッチングする。
以上のエッチング工程が終了した基板の第２の主面は、後述のオージェ電子分光法（ＡＥＳ）を用いて分析される。
【００６１】
（電極形成工程）
エッチング工程後の窒化物半導体基板を、スパッタ装置に搬入して、窒化物半導体基板の第２の主面（エッチング処理済み）に、所定形状（例えば、図１Ａのような短冊状の形状）の電極を、厚さ１００ÅのＶを第一層とし、厚さ２０００ÅのＰｔを第二層とし、厚さ３３００ÅのＡｕを第三層（表面層）として、順に成膜して電極（ｎ側電極）を形成する。
このようにしてｎ側電極が形成された窒化物半導体基板について、そのＩ−Ｖ特性を測定すると、電極形成後において熱処理することなく良好なオーミック性が観られる。
【００６２】
また、エッチング工程の後に得られる基板の第２の主面を、オージェ電子分光法（ＡＥＳ）測定すると、図６，８，１０のような結果が得られる。ここで、ＡＥＳ測定は、ＪＥＯＬ社製のオージェ・マイクロ・プローブＪＡＭ−７８００Ｆ（Auger Micro Probe JAM-7800F）を使用し、このときの測定条件はそれぞれプローブエネルギ：１０ｋＶ、プローブ電流：１×１０−７Ａ、プローブ径：２０μｍφである。また、図６はオージェスペクトル、図８はＳｉのＫＬＬオージェ遷移のスペクトル、図９はＧａのＬＭＭオージェ遷移のスペクトル、図１０は深さ方向の元素分析（デプスプロファイル）であり、このとき測定条件は活性種Ａｒをスパッタレート３５０Å・ｍｉｎ−１とする。
【００６３】
この図６のオージェスペクトルから、Ｓｉが検出され、その量はおよそ１４ａｔｍ％であることがわかり、またそのＳｉ分布は、上記測定方法・条件と検出領域から数十Åと推測される。さらに酸素が検出され、僅かに炭素も検出される。更に図８のＳｉのＫＬＬオージェスペクトルから、一部が酸化ケイ素、価数の小さいＳｉＯＸ、を形成していると類推され、また、図９のガリウムのＬＭＭオージェスペクトルから、一部のＧａが酸化していることが類推される。
このように、本実施例１のエッチング処理により、Ｓｉが表面近傍（第１のｎ型不純物含有部：１１１）に検出される窒化物半導体基板が得られる。
また、上記電極形成工程後に得られる基板について、その電極と基板付近から電極表面までの領域では、ＡＥＳのデプスプロファイルの図１０に観られるような元素分布であることがわかる。
また、実施例１の窒化物半導体基板を用いてレーザ素子を以下の通り作製できる。
【００６４】
（素子構造形成工程）
酸素ドープされたｎ型導電性のＧａＮ基板の第１の主面{（０００１）Ｃ面}上に、図１４に示すような素子構造をＭＯＣＶＤ装置でエピタキシャル成長させる。
【００６５】
（窒化物半導体基板１０１）
ここで用いる窒化物半導体基板（ＧａＮ基板）１０１は、例えば以下の通り作製する。
サファイア、ＳｉＣ、Ｓｉ、ＧａＡｓ等の異種基板を用いて、温度を５００℃にして、トリメチルガリウム（ＴＭＧ）、アンモニア（ＮＨ3）を用い、ＧａＮよりなるバッファ層を２００Åの膜厚で成長させる。バッファ層成長後、温度を１０５０℃にして、同じくＧａＮよりなる下地層を４μｍの膜厚で成長させる。この下地層は保護膜を部分的に表面に形成して、次に窒化物半導体基板の選択成長を行うための下地層として作用する。
下地層の成長後、ウェハーを反応容器から取り出し、この下地層の表面に、ストライプ状のフォトマスクを形成し、ＣＶＤ装置によりストライプ幅１０〜３００μｍ、ストライプ間隔（窓部）５〜３００μｍのＳｉＯ2よりなる保護膜を形成する。
保護膜を形成した後、ウェハーをＨＶＰＥ（ハイドライド気相成長法）装置に移送し、原料にＧａメタル、ＨＣｌガス、及びアンモニアを用い、ｎ型不純物として酸素をドーピングしながらＧａＮよりなる窒化物半導体を４００μｍの膜厚で成長させる。このようにＨＶＰＥ法で保護膜の上に窒化物半導体を成長させながら１００μｍ以上のＧａＮ厚膜を成長させると結晶欠陥は二桁以上少なくなる。ここで、異種基板等を研磨、ＣＭＰ又はレーザ照射等により剥離したＧａＮ（４００μｍ）を窒化物半導体基板とする。
基板１０１と素子構造２０１〜２０８との間に、緩衝層、結晶性向上を目的としてバッファ層、組成傾斜、変調層、ドープ量傾斜、変調層、若しくはそれらを組み合わせた層などの介在層を形成しても良い。
【００６６】
（下地層２０１）
次に、アンモニアとＴＭＧ、不純物ガスとしてシランガスを用い、窒化物半導体基板１０１の上に、１０５０℃でＳｉを３×１０18／cm3ドープしたＧａＮよりなるｎ型導電性の下地層２０１を１μｍの膜厚で成長させる。なお、このｎ型下地層は、レーザ素子構造として、電荷移動層の役割を果たすが、本実施例のレーザ素子のように、正負電極２１０、２３０とが基板を挟んで対向配置されるような場合には、省略可能である。また、基板の同一面（第２主面）に正負一対の電極を設ける場合には、ｎ側コンタクト層として用いて、電極を設ける層とすることができる。
【００６７】
（ｎ側クラッド層２０２）
続いて、１０５０℃でＴＭＡ（トリメチルアルミニウム）、ＴＭＧ、アンモニアを用い、アンドープＡｌ0.16Ｇａ0.84Ｎよりなる層を２５Åの膜厚で成長させ、続いてＴＭＡを止めて、シランガスを流し、Ｓｉを１×１０19／cm3ドープしたｎ型ＧａＮよりなる層を２５Åの膜厚で成長させる。それらの層を交互積層して超格子層を構成し、総膜厚２μｍの超格子よりなるｎ側クラッド層を成長させる。なお、このｎ側クラッド層は単一層でも超格子層と単層を組み合わせた構造、異なる組成、ドーパント濃度、屈折率の多層構造、それらを組み合わせたクラッド層とすることもできる。
【００６８】
（ｎ側光ガイド層２０３）
続いて、シランガスを止め、１０５０℃でアンドープＧａＮよりなるｎ側光ガイド層２０３を０．１７μｍの膜厚で成長させる。このｎ側光ガイド層にｎ型不純物をドープしても良い。
【００６９】
（活性層２０４）
次に、温度を８００℃にして、ＳｉドープＩｎ0.05Ｇａ0.95Ｎよりなる障壁層を１００Åの膜厚で成長させ、続いて同一温度で、アンドープＩｎ0.2Ｇａ0.8Ｎよりなる井戸層を４０Åの膜厚で成長させる。障壁層と井戸層とを２回交互に積層し、最後にアンドープの障壁層を積層して、総膜厚３８０Åの多重量子井戸構造（ＭＱＷ）の活性層を成長させる。
【００７０】
（ｐ側キャリア閉込め層２０５）
次に、温度を１０５０℃に上げ、ＴＭＧ、ＴＭＡ、アンモニア、Ｃｐ2Ｍｇ（シクロペンタジエニルマグネシウム）を用い、ｐ側光ガイド層２０７よりもバンドギャップエネルギーが大きい、Ｍｇを１×１０20／cm3ドープしたｐ型Ａｌ0.3Ｇａ0.7Ｎよりなるｐ側キャリア閉込め層２０５を３００Åの膜厚で成長させる。該ｐ側キャリア閉込め層も省略可能である。
【００７１】
（ｐ側光ガイド層２０６）
続いてＣｐ2Ｍｇ、ＴＭＡを止め、１０５０℃で、バンドギャップエネルギーがｐ側キャリア閉込め層２０６よりも小さい、アンドープＧａＮよりなるｐ側光ガイド層２０６を０．１４μｍの膜厚で成長させる。この光ガイド層もｎ側光ガイド層と同様に、ドープされても良い。
【００７２】
（ｐ側クラッド層２０７）
続いて、１０５０℃でアンドープＡｌ0.16Ｇａ0.84Ｎよりなる層を２５Åの膜厚で成長させ、続いてＣｐ２Ｍｇ、ＴＭＡを止め、アンドープＧａＮよりなる層を２５Åの膜厚で成長させ、総膜厚０．４μｍの超格子層よりなるｐ側クラッド層２０７を成長させる。
【００７３】
（ｐ側コンタクト層２０８）
最後に、１０５０℃で、ｐ側クラッド層の上に、Ｍｇを１×１０20／cm3ドープしたｐ型ＧａＮよりなるｐ側コンタクト層２０８を１５０Åの膜厚で成長させる。
以上のようにして素子構造となる各層を積層する。
【００７４】
続いて、その素子構造を、以下のように加工して、ｐ側の電極等を形成する（図１４）。
（素子加工、電極形成工程：第１の主面）
以上のようにして窒化物半導体を成長させたウェハーを反応容器から取り出し、最上層のｐ側コンタクト層の表面にＳｉＯ2よりなる保護膜を形成して、ＲＩＥ（反応性イオンエッチング）を用いＳｉＣｌ4ガスによりエッチングする。以上よりリッジ形状のストライプを形成する。次に、リッジ形状のストライプをＺｒＯ2から成る埋込層２２０で保護する。
次に、図に示すようにｎ型層２０１までエッチングした後、ｐ側コンタクト層２０８及び埋込層２２０の上の表面にＮｉ／Ａｕよりなるｐ電極２３０を形成する。ｐ電極を形成した後、Ｓｉ酸化膜（ＳｉＯ2）からなる保護膜２４０を、露出した素子部の側面とｐ電極２３０の一部を覆うように、０．５μｍの膜厚でスパッタリング成膜により形成する。
次に、保護膜２４０から露出しているｐ電極２３０上に連続して、Ｎｉ／Ｔｉ／Ａｕを形成し、ｐ側パッド電極２５０を形成する。
図１４に示すように、ここではリッジをｐ側ガイド層２０６が一部残る深さで形成するが、埋込材料などの変更など導波路の設計によっては、ｐ側クラッド層の一部が残る深さで形成されても良い。さらに、ｐ側電極２３０を形成した後に、電極熱処理を、例えば６００℃、１０分、施してオーミック接触させる。上記素子構造のエッチングは、図１４に示すように、ｎ側のクラッド層２０２の下地層２０１までエッチングして、基板の第１の主面上において、ｐ側層、活性層、ｎ側層の一部が積層された構造を各素子状に分離する。素子状の分離は、ｎ側クラッド層までエッチングされていれば良い。
【００７５】
（基板加工工程）
上述のようにして、窒化物半導体基板の第１の主面側に、素子構造が形成された窒化物半導体基板の第２の主面に対して、図４Ｃに示すように、上述した基板研磨工程（図２Ｂ）、基板エッチング工程（図２Ｃ）、電極形成工程（図２Ｄ）を施す（図４Ｃ）。そして、このウエハを切断して、窒化物半導体基板の第１の主面側にレーザ素子となる素子構造とその電極（素子加工）が形成され、窒化物半導体基板の第２の主面側にｎ電極が設けられたレーザ素子が得られる。
【００７６】
以上のようにして、ｎ電極とｐ電極及びｐ側パッド電極とを形成したウェハー状の窒化物半導体基板の第２の主面側を罫書きして、スクライブ溝を形成して、窒化物半導体基板のｎ電極の形成面側からバー状に劈開し、劈開面（１１−００）面のＭ面を共振面とする。
次に共振器面にＳｉＯ2とＴｉＯ2よりなる誘電体多層膜を形成し、最後にｐ電極に平行な方向で、バーをチップ化することで窒化物半導体レーザ素子とする。なお共振器長は３００〜１０００μｍとする。
このレーザ素子をｎ電極２１０側を接着面側として、Ａｕ／Ｓｎの接着部材を介してヒートシンクに接着して、ｐ電極２３０をワイヤーボンディングして駆動させる。
【００７７】
このようにして得られるレーザ素子は、上述したように、窒化物半導体基板の第２の主面上に形成されたｎ電極は、熱処理しないでオーミック接触が得られる非アロイ電極であってかつ良好なオーミック性を有することから、特性に優れたレーザ素子が得られる。
また、後述の実施例２から分かるように、レーザ素子をヒートシンクや、例えばＡｌＮ、などのサブマウントに、例えばＡｕ／Ｓｎのボンディング材料により、実装する時の熱処理によっても、良好な電極のオーミック性を保持でき、さらに耐熱性に優れることからレーザ素子を動作させたときの動作熱による劣化もほとんどない、信頼性の高いレーザ素子が得られる。
【００７８】
実施例２．
（実施例１で電極熱処理（３５０℃・３０ｍｉｎ））
実施例２では、実施例１において、基板（第２の主面）に電極を形成した後に、３５０℃で３０分間の熱処理を施す他は、実施例１と同様にして、電極が形成されたＧａＮ基板を得る。このようにして得られる電極形成ＧａＮ基板を、上記実施例１と同様に、オージェ電子分光法（ＡＥＳ）により、窒化物半導体基板（第２の主面）に設けられた電極の表面から深さ方向の元素分析をすると、図１１に示すような結果が得られる。図１０に比較して、各電極層（元素）の分布にほとんど違いのない物が得られる。
さらにその基板（第２の主面）に設けられたｎ電極をＩ−Ｖ測定すると、実施例１とほぼ同等な特性、オーミック性が得られる。このため、耐熱性に優れる電極が基板に形成されることが分かる。そのため、実施例１と同様に、レーザ素子を作製して、サブマウントに実装する際の熱処理においても、電極の特性が変化せずに、また素子動作時にサブマウントへの放熱時にも、その電極特性が低下しない優れた素子とできる。
【００７９】
実施例３．
（基板ＲＩＥ処理時にマスクを用い、更に電極形成後、マスク除去）
本実施例３では、実施例１の基板エッチング工程、電極形成工程において、図３Ｂに示すように、マスクを用いて、基板面（第２の主面）に部分的に、エッチングして、そのエッチングした領域に電極を形成する。その他は、実施例１と同様にして、ＧａＮ基板（電極形成）、窒化物半導体素子を得る。
【００８０】
詳細には、実施例１と同様に、基板（第２の主面）に研磨をして（図３Ａ）、その研磨された基板面に、部分的に、例えばＳｉＯ２からなるマスクを形成して、実施例１と同様にＲＩＥでエッチングする（図３Ｂ）。これにより、マスクから露出した基板面の一部の領域が、除去されて、そのエッチング領域の表面近傍に、エッチングの活性種による第１のｎ型不純物、ここでは珪素、が含有される。このようにして、基板面（第２の主面）に部分的な第１のｎ型不純物含有領域を設ける。このエッチング時の基板除去量が多いと、第１のｎ型不純物濃度が高い電極形成領域が凹部領域として形成される。
【００８１】
続いて、マスクを残した状態で、電極となる膜を形成し、マスクをリフトする。これにより、基板上の第１のｎ型不純物含有する電極形成領域である凹部領域に選択的に実施例１と同様の電極が形成される。さらに、マスクが形成されていた領域が凸部領域となり、その凸部領域では、エッチング工程においてエッチングガス等にさらされていないので、その領域での基板表面近傍には、エッチングによる第１のｎ型不純物がほとんど含有されていない。その結果として、電極形成領域の方が、マスク形成部である電極露出部よりも第１のｎ型不純物濃度が大きい基板が作製され、それを用いた素子が作製される。
【００８２】
実施例４．
本発明に係る実施例４の製造方法は、窒化物半導体基板を反応性イオンエッチングした後、電極形成前に、硫酸水溶液を用いて浸漬処理をする工程が追加されている以外は、実施例１と同様である。
すなわち、本実施例４では、窒化物半導体基板は、反応性イオンエッチング装置内におけるドライエッチング後に、硫酸水溶液に、１０分間浸漬してから電極が形成される。
以上の実施例４の製造方法により製造された窒化物半導体基板は、実施例１の基板に比較して電極がより高い密着強度を有しており、例えば、その基板を用いることでより高い信頼性を有するレーザ素子を作製できる。
【００８３】
参考例１（実施例１のＲＩＥ処理で活性種をＣＦ４だけする）．
実施例１の基板上への電極形成において、エッチング工程を以下の条件として、基板（第２の主面）上に電極を形成する。
エッチング工程において、ＲＩＥ装置にて、基板の第２の主面に、Ａｒガスを３００Ｗで３分間エッチングし、ＣＦ４ガス（活性種）を４５０Ｗで４分間エッチングする。
エッチング工程の後は、実施例１と同様にして、ｎ−ＧａＮ：Ｏ基板上に、ｎ側電極を形成する。
実施例１と同様に、このようにして得られる基板（ウエハ）面内（第２の主面）の５ヶ所で、Ｉ−Ｖ特性（隣接する２つのｎ電極間）を測定すると、どの箇所でも、ショットキー接触の物が得られる。また、エッチング工程後の基板面（第２の主面）、電極形成工程後の電極面は、残渣、コンタミネーションなどがほとんど観察されず、良好な基板面、電極が得られる。良好な基板面であること、電極の変質などが観察されない傾向にあることから、電極材料を適宜選定して、熱処理することなどにより、オーミック接触が得られるものと考えられる。
【００８４】
比較例１（実施例１においてＲＩＥ処理無し）．
比較例１では、実施例１において、基板のエッチング工程を取り除いて、実施例１の研磨工程により得られる基板と、実施例２と同様にして、基板（第２の主面）上に電極が設けられ、熱処理（３５０℃で３０分間）されたウエハを作製する。
得られる基板（ウエハ）を実施例１と同様に、オージェ電子分光法により、研磨工程後の基板面（研磨面）の測定では図７，９、電極形成後基板については厚さ方向の元素分析で図１２のような結果が得られる。図７からは、実施例１（図６）で観られるようなＳｉが検出されない一方で、炭素（Ｃ）が実施例１よりも多く検出される傾向にあり、図９のＧａ−ＬＭＭからは、実施例１と同様に、一部ガリウムが酸化していることが観測され、また、図１２のデプスプロファイルは、実施例２と同様のものが得られる。
【００８５】
比較例２（実施例１のＲＩＥ処理で活性種をＣｌ２だけとする）．
比較例２では、実施例１の基板上への電極形成において、エッチング工程を以下の条件として、基板（第２の主面）上に電極を形成する。
エッチング工程において、ＲＩＥ装置にて、基板の第２の主面に、Ａｒガスを３００Ｗで３分間エッチングし、Ｃｌ２ガス（活性種）を４５０Ｗで４分間エッチングする。
エッチング工程の後は、実施例１と同様にして、ｎ−ＧａＮ：Ｏ基板上に、ｎ側電極を形成する。
実施例１と同様に、このようにして得られる基板（ウエハ）面内（第２の主面）の５ヶ所で、Ｉ−Ｖ特性（隣接する２つのｎ電極間）を測定すると、その多くはショットキー接触で、一部でオーミック接触が観られるものの、それは実施例１、２と比して劣るものであり、さらにエッチング工程後の基板面（第２の主面）を観察すると、表面が荒れて、一部に残渣、酸化、損傷なども確認できる表面状態の極めて悪い基板面となり、また、電極形成工程後の電極を観察すると、その影響により電極の変質が観られる傾向にあり、このような基板を用いた素子では、その信頼性については、実施例、参考例１に劣る。
【産業上の利用可能性】
【００８６】
本発明の基板電極構造によれば、電極との良好なオーミック性が得られ、更にその接触部の熱的安定性に優れて、耐熱性に優れた基板とできるため、発光素子等の各種の素子への応用が可能である。また、本発明の基板電極構造の製造方法によれば、電極形成工程後に、オーミック接触を達成するための熱処理を必要としない、ノンアロイの電極が形成でき、さらには、素子構造形成後に基板の電極を形成することができ従来の方法より有利である。本発明の素子構造は、ＨＥＭＴなどの高温、高出力、高周波駆動のトランジスタの他、ＬＥＤ、レーザ素子などの発光素子、ダイオードなど、その他の半導体素子に広く応用できる。
【図面の簡単な説明】
【００８７】
【図１Ａ】本発明に係る実施の形態１の基板電極構造を模式的に示す平面図。
【図１Ｂ】図１のＡ−Ａ’線についての断面図。
【図２Ａ】実施の形態１の製造フローを示す断面図（１）。
【図２Ｂ】実施の形態１の製造フローを示す断面図（２）。
【図２Ｃ】実施の形態１の製造フローを示す断面図（３）。
【図２Ｄ】実施の形態１の製造フローを示す断面図（４）。
【図３Ａ】本発明に係る実施の形態２の製造フローを示す断面図（１）。
【図３Ｂ】実施の形態２の製造フローを示す断面図（２）。
【図３Ｃ】実施の形態２の製造フローを示す断面図（３）。
【図３Ｄ】実施の形態２の製造フローを示す断面図（４）。
【図４Ａ】本発明に係る実施の形態３の窒化物半導体素子の製造フローを示す断面図（１）。
【図４Ｂ】実施の形態３の製造フローを示す断面図（２）。
【図４Ｃ】実施の形態３の製造フローを示す断面図（３）。
【図５Ａ】本発明に係る実施の形態４の窒化物半導体素子の構成例を示す断面図（１）。
【図５Ｂ】実施の形態４の窒化物半導体素子の構成例を示す断面図（２）。
【図５Ｃ】実施の形態４の窒化物半導体素子の構成例を示す断面図（３）。
【図５Ｄ】実施の形態４の窒化物半導体素子の構成例を示す断面図（４）。
【図６】本発明の実施例１における基板のオージェ電子分光法のスペクトル図。
【図７】比較例１における基板のオージェ電子分光法のスペクトル図。
【図８】本発明の実施例１における基板のオージェ電子分光法によるＳｉのＫＬＬオージェ遷移のスペクトル図。
【図９】本発明の実施例１における基板のオージェ電子分光法によるＧａのＬＭＭオージェ遷移のスペクトル図。
【図１０】本発明の実施例１における基板のオージェ電子分光法のデプスプロファイル図。
【図１１】本発明の実施例２における基板のオージェ電子分光法のデプスプロファイル図。
【図１２】比較例における基板のオージェ電子分光法のデプスプロファイル図。
【図１３】本発明に係る素子の―実施形態を説明する断面模式図。
【図１４】本発明の実施例１におけるレーザ素子の構造を示す模式断面図。
【図１５Ａ】本発明に用いられる窒化物半導体基板の一形態を示す模式平面図。
【図１５Ｂ】図１５のＡ―Ａ′線についての模式断面図。
【符号の説明】
【００８８】
１  窒化物半導体基板、
２  電極、
３  マスク、
１１  電極形成表面層、
１２  第一領域（基板電極形成部）、
１３  第二領域、
１５  ｎ型窒化物半導体層、
１６  活性層、
１７  ｐ型窒化物半導体層、
２０  電極、
２１  第一層、
２２  第二層、
２３  第三層、
２４  透明電極、
３１  絶縁膜、
４０  ｐ側電極。
【図１Ａ】
2005268769.tif 000003
【図１Ｂ】
2005268769.tif 000004
【図２Ａ】
2005268769.tif 000005
【図２Ｂ】
2005268769.tif 000006
【図２Ｃ】
2005268769.tif 000007
【図２Ｄ】
2005268769.tif 000008
【図３Ａ】
2005268769.tif 000009
【図３Ｂ】
2005268769.tif 000010
【図３Ｃ】
2005268769.tif 000011
【図３Ｄ】
2005268769.tif 000012
【図４Ａ】
2005268769.tif 000013
【図４Ｂ】
2005268769.tif 000014
【図４Ｃ】
2005268769.tif 000015
【図５Ａ】
2005268769.tif 000016
【図５Ｂ】
2005268769.tif 000017
【図５Ｃ】
2005268769.tif 000018
【図５Ｄ】
2005268769.tif 000019
【図６】
2005268769.tif 000020
【図７】
2005268769.tif 000021
【図８】
2005268769.tif 000022
【図９】
2005268769.tif 000023
【図１０】
2005268769.tif 000024
【図１１】
2005268769.tif 000025
【図１２】
2005268769.tif 000026
【図１３】
2005268769.tif 000027
【図１４】
2005268769.tif 000028
【図１５Ａ】
2005268769.tif 000029
【図１５Ｂ】
2005268769.tif 000030